(57)【要約】  本開示は、全般に、多層セラミックコンデンサにおける使用のための金属粉末、それを含む多層セラミックコンデンサ並びにそのような粉末及びコンデンサの製造方法に関する。本開示は、産業規模で実行されうる、最小限の不純物含有量を有する、より良好に制御されたより小さい粒径分布を有するという課題に対処する。
2021512491.tif 000002
【特許請求の範囲】
【請求項１】
多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、１０００ｐｐｍ未満の炭素含有量を含み、粒子が１２０ｎｍ以下のメジアン径（Ｄ５０）を有する、組成物。
【請求項２】
粒子が、１００ｎｍ以下のメジアン径（Ｄ５０）を有する、請求項１に記載のＭＬＣＣの電極層における使用のための微粒子形態の組成物。
【請求項３】
粒子が、８０ｎｍ以下のメジアン径（Ｄ５０）を有する、請求項１又は２に記載のＭＬＣＣの電極層における使用のための微粒子形態の組成物。
【請求項４】
粒子が、５０ｎｍ以下のメジアン径（Ｄ５０）を有する、請求項１から３のいずれか一項に記載のＭＬＣＣの電極層における使用のための微粒子形態の組成物。
【請求項５】
９００ｐｐｍ未満の炭素含有量を含む、請求項１から４のいずれか一項に記載のＭＬＣＣの電極層における使用のための微粒子形態の組成物。
【請求項６】
８００ｐｐｍ未満の炭素含有量を含む、請求項１から５のいずれか一項に記載のＭＬＣＣの電極層における使用のための微粒子形態の組成物。
【請求項７】
７００ｐｐｍ未満の炭素含有量を含む、請求項１から６のいずれか一項に記載のＭＬＣＣの電極層における使用のための微粒子形態の組成物。
【請求項８】
６００ｐｐｍ未満の炭素含有量を含む、請求項１から７のいずれか一項に記載のＭＬＣＣの電極層における使用のための微粒子形態の組成物。
【請求項９】
５００ｐｐｍ未満の炭素含有量を含む、請求項１から８のいずれか一項に記載のＭＬＣＣの電極層における使用のための微粒子形態の組成物。
【請求項１０】
４００ｐｐｍ未満の炭素含有量を含む、請求項１から９のいずれか一項に記載のＭＬＣＣの電極層における使用のための微粒子形態の組成物。
【請求項１１】
３００ｐｐｍ未満の炭素含有量を含む、請求項１から１０のいずれか一項に記載のＭＬＣＣの電極層における使用のための微粒子形態の組成物。
【請求項１２】
２００ｐｐｍ未満の炭素含有量を含む、請求項１から１１のいずれか一項に記載のＭＬＣＣの電極層における使用のための微粒子形態の組成物。
【請求項１３】
０．１ｗｔ．％〜５ｗｔ．％の酸素含有量を更に含む、請求項１から１２のいずれか一項に記載のＭＬＣＣの電極層における使用のための微粒子形態の組成物。
【請求項１４】
３．５ｗｔ．％以下の酸素含有量を含む、請求項１３に記載のＭＬＣＣの電極層における使用のための微粒子形態の組成物。
【請求項１５】
２．０ｗｔ．％以下の酸素含有量を含む、請求項１３に記載のＭＬＣＣの電極層における使用のための微粒子形態の組成物。
【請求項１６】
１．５ｗｔ．％以下の酸素含有量を含む、請求項１３に記載のＭＬＣＣの電極層における使用のための微粒子形態の組成物。
【請求項１７】
０．６ｗｔ．％以下の酸素含有量を含む、請求項１３から１６のいずれか一項に記載のＭＬＣＣの電極層における使用のための微粒子形態の組成物。
【請求項１８】
少なくとも０．２ｗｔ．％の酸素含有量を含む、請求項１３から１６のいずれか一項に記載のＭＬＣＣの電極層における使用のための微粒子形態の組成物。
【請求項１９】
少なくとも０．６ｗｔ．％の酸素含有量を含む、請求項１３から１６のいずれか一項に記載のＭＬＣＣの電極層における使用のための微粒子形態の組成物。
【請求項２０】
粒子表面に酸化層を含む、請求項１から１９のいずれか一項に記載のＭＬＣＣの電極層における使用のための微粒子形態の組成物。
【請求項２１】
酸化層が、１５ｎｍ未満の厚さを有する、請求項２０に記載のＭＬＣＣの電極層における使用のための微粒子形態の組成物。
【請求項２２】
酸化層が、１０ｎｍ未満の厚さを有する、請求項２０に記載のＭＬＣＣの電極層における使用のための微粒子形態の組成物。
【請求項２３】
酸化層が、５ｎｍ未満の厚さを有する、請求項２０に記載のＭＬＣＣの電極層における使用のための微粒子形態の組成物。
【請求項２４】
酸化層が、少なくとも２ｎｍの厚さを有する、請求項２０から２３のいずれか一項に記載のＭＬＣＣの電極層における使用のための微粒子形態の組成物。
【請求項２５】
酸化層が、少なくとも３ｎｍの厚さを有する、請求項２０から２３のいずれか一項に記載のＭＬＣＣの電極層における使用のための微粒子形態の組成物。
【請求項２６】
金属がニッケルである、請求項１から２５のいずれか一項に記載のＭＬＣＣの電極層における使用のための微粒子形態の組成物。
【請求項２７】
ドープ剤が硫黄である、請求項２６に記載のＭＬＣＣの電極層における使用のための微粒子形態の組成物。
【請求項２８】
３５０ｎｍ未満のＤｍａｘを有する、請求項１から２７のいずれか一項に記載のＭＬＣＣの電極層における使用のための微粒子形態の組成物。
【請求項２９】
２００ｎｍ未満のＤｍａｘを有する、請求項２８に記載のＭＬＣＣの電極層における使用のための微粒子形態の組成物。
【請求項３０】
多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、１０００ｐｐｍ未満の炭素含有量を含み、粒子が、２０ｎｍ〜３５０ｎｍの粒径分布（ＰＳＤ）を有する、組成物。
【請求項３１】
粒子が、１２０ｎｍ以下のメジアン径（Ｄ５０）を有する、請求項３０に記載のＭＬＣＣの電極層における使用のための微粒子形態の組成物。
【請求項３２】
粒子が、１００ｎｍ以下のメジアン径（Ｄ５０）を有する、請求項３０又は３１に記載のＭＬＣＣの電極層における使用のための微粒子形態の組成物。
【請求項３３】
粒子が、８０ｎｍ以下のメジアン径（Ｄ５０）を有する、請求項３０から３２のいずれか一項に記載のＭＬＣＣの電極層における使用のための微粒子形態の組成物。
【請求項３４】
粒子が、５０ｎｍ以下のメジアン径（Ｄ５０）を有する、請求項３０から３３のいずれか一項に記載のＭＬＣＣの電極層における使用のための微粒子形態の組成物。
【請求項３５】
粒子が、２００ｎｍ未満のＤ９０を有する、請求項３０から３４のいずれか一項に記載のＭＬＣＣの電極層における使用のための微粒子形態の組成物。
【請求項３６】
９００ｐｐｍ未満の炭素含有量を含む、請求項３０から３５のいずれか一項に記載のＭＬＣＣの電極層における使用のための微粒子形態の組成物。
【請求項３７】
８００ｐｐｍ未満の炭素含有量を含む、請求項３０から３６のいずれか一項に記載のＭＬＣＣの電極層における使用のための微粒子形態の組成物。
【請求項３８】
７００ｐｐｍ未満の炭素含有量を含む、請求項３０から３７のいずれか一項に記載のＭＬＣＣの電極層における使用のための微粒子形態の組成物。
【請求項３９】
６００ｐｐｍ未満の炭素含有量を含む、請求項３０から３８のいずれか一項に記載のＭＬＣＣの電極層における使用のための微粒子形態の組成物。
【請求項４０】
５００ｐｐｍ未満の炭素含有量を含む、請求項３０から３９のいずれか一項に記載のＭＬＣＣの電極層における使用のための微粒子形態の組成物。
【請求項４１】
４００ｐｐｍ未満の炭素含有量を含む、請求項３０から４０のいずれか一項に記載のＭＬＣＣの電極層における使用のための微粒子形態の組成物。
【請求項４２】
３００ｐｐｍ未満の炭素含有量を含む、請求項３０から４１のいずれか一項に記載のＭＬＣＣの電極層における使用のための微粒子形態の組成物。
【請求項４３】
２００ｐｐｍ未満の炭素含有量を含む、請求項３０から４２のいずれか一項に記載のＭＬＣＣの電極層における使用のための微粒子形態の組成物。
【請求項４４】
０．１ｗｔ．％〜５ｗｔ．％の酸素含有量を更に含む、請求項３０から４４のいずれか一項に記載のＭＬＣＣの電極層における使用のための微粒子形態の組成物。
【請求項４５】
３．５ｗｔ．％以下の酸素含有量を含む、請求項４５に記載のＭＬＣＣの電極層における使用のための微粒子形態の組成物。
【請求項４６】
２．０ｗｔ．％以下の酸素含有量を含む、請求項４５に記載のＭＬＣＣの電極層における使用のための微粒子形態の組成物。
【請求項４７】
１．５ｗｔ．％以下の酸素含有量を含む、請求項４５に記載のＭＬＣＣの電極層における使用のための微粒子形態の組成物。
【請求項４８】
０．６ｗｔ．％以下の酸素含有量を含む、請求項４５から４７のいずれか一項に記載のＭＬＣＣの電極層における使用のための微粒子形態の組成物。
【請求項４９】
少なくとも０．２ｗｔ．％の酸素含有量を含む、請求項４５から４８のいずれか一項に記載のＭＬＣＣの電極層における使用のための微粒子形態の組成物。
【請求項５０】
少なくとも０．６ｗｔ．％の酸素含有量を含む、請求項４５から４８のいずれか一項に記載のＭＬＣＣの電極層における使用のための微粒子形態の組成物。
【請求項５１】
粒子表面に酸化層を含む、請求項３０から５０のいずれか一項に記載のＭＬＣＣの電極層における使用のための微粒子形態の組成物。
【請求項５２】
酸化層が、１５ｎｍ未満の厚さを有する、請求項５１に記載のＭＬＣＣの電極層における使用のための微粒子形態の組成物。
【請求項５３】
酸化層が、１０ｎｍ未満の厚さを有する、請求項５１に記載のＭＬＣＣの電極層における使用のための微粒子形態の組成物。
【請求項５４】
酸化層が、５ｎｍ未満の厚さを有する、請求項５１に記載のＭＬＣＣの電極層における使用のための微粒子形態の組成物。
【請求項５５】
酸化層が、少なくとも２ｎｍの厚さを有する、請求項５１から５４のいずれか一項に記載のＭＬＣＣの電極層における使用のための微粒子形態の組成物。
【請求項５６】
酸化層が、少なくとも３ｎｍの厚さを有する、請求項５１から５４のいずれか一項に記載のＭＬＣＣの電極層における使用のための微粒子形態の組成物。
【請求項５７】
金属がニッケルである、請求項３０から５６のいずれか一項に記載のＭＬＣＣの電極層における使用のための微粒子形態の組成物。
【請求項５８】
ドープ剤が硫黄である、請求項５７に記載のＭＬＣＣの電極層における使用のための微粒子形態の組成物。
【請求項５９】
ＰＳＤが２０ｎｍ〜３００ｎｍである、請求項３０から５８のいずれか一項に記載のＭＬＣＣの電極層における使用のための微粒子形態の組成物。
【請求項６０】
ＰＳＤが２０ｎｍ〜２００ｎｍである、請求項５９に記載のＭＬＣＣの電極層における使用のための微粒子形態の組成物。
【請求項６１】
粒子が、１５０ｎｍ以下のＤ９０を有する、請求項３０から６０のいずれか一項に記載のＭＬＣＣの電極層における使用のための微粒子形態の組成物。
【請求項６２】
多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、１０００ｐｐｍ未満の炭素含有量を含み、粒子が、２０ｎｍ〜３００ｎｍの粒径分布（ＰＳＤ）を有し、３５０ｎｍより大きいサイズを有する粒子が１ｐｐｍ未満に相当する、組成物。
【請求項６３】
粒子が、１２０ｎｍ以下のメジアン径（Ｄ５０）を有する、請求項６２に記載のＭＬＣＣの電極層における使用のための微粒子形態の組成物。
【請求項６４】
粒子が、１００ｎｍ以下のメジアン径（Ｄ５０）を有する、請求項６２又は６３に記載のＭＬＣＣの電極層における使用のための微粒子形態の組成物。
【請求項６５】
粒子が、８０ｎｍ以下のメジアン径（Ｄ５０）を有する、請求項６２から６４のいずれか一項に記載のＭＬＣＣの電極層における使用のための微粒子形態の組成物。
【請求項６６】
粒子が、５０ｎｍ以下のメジアン径（Ｄ５０）を有する、請求項６２から６４のいずれか一項に記載のＭＬＣＣの電極層における使用のための微粒子形態の組成物。
【請求項６７】
９００ｐｐｍ未満の炭素含有量を含む、請求項６２から６６のいずれか一項に記載のＭＬＣＣの電極層における使用のための微粒子形態の組成物。
【請求項６８】
８００ｐｐｍ未満の炭素含有量を含む、請求項６２から６７のいずれか一項に記載のＭＬＣＣの電極層における使用のための微粒子形態の組成物。
【請求項６９】
７００ｐｐｍ未満の炭素含有量を含む、請求項６２から６８のいずれか一項に記載のＭＬＣＣの電極層における使用のための微粒子形態の組成物。
【請求項７０】
６００ｐｐｍ未満の炭素含有量を含む、請求項６２から６９のいずれか一項に記載のＭＬＣＣの電極層における使用のための微粒子形態の組成物。
【請求項７１】
５００ｐｐｍ未満の炭素含有量を含む、請求項６２から７０のいずれか一項に記載のＭＬＣＣの電極層における使用のための微粒子形態の組成物。
【請求項７２】
４００ｐｐｍ未満の炭素含有量を含む、請求項６２から７１のいずれか一項に記載のＭＬＣＣの電極層における使用のための微粒子形態の組成物。
【請求項７３】
３００ｐｐｍ未満の炭素含有量を含む、請求項６２から７２のいずれか一項に記載のＭＬＣＣの電極層における使用のための微粒子形態の組成物。
【請求項７４】
２００ｐｐｍ未満の炭素含有量を含む、請求項６２から７３のいずれか一項に記載のＭＬＣＣの電極層における使用のための微粒子形態の組成物。
【請求項７５】
０．１ｗｔ．％〜５ｗｔ．％の酸素含有量を更に含む、請求項６２から７４のいずれか一項に記載のＭＬＣＣの電極層における使用のための微粒子形態の組成物。
【請求項７６】
３．５ｗｔ．％以下の酸素含有量を含む、請求項７５に記載のＭＬＣＣの電極層における使用のための微粒子形態の組成物。
【請求項７７】
２．０ｗｔ．％以下の酸素含有量を含む、請求項７５に記載のＭＬＣＣの電極層における使用のための微粒子形態の組成物。
【請求項７８】
１．５ｗｔ．％以下の酸素含有量を含む、請求項７５に記載のＭＬＣＣの電極層における使用のための微粒子形態の組成物。
【請求項７９】
０．６ｗｔ．％以下の酸素含有量を含む、請求項７５から７８のいずれか一項に記載のＭＬＣＣの電極層における使用のための微粒子形態の組成物。
【請求項８０】
少なくとも０．２ｗｔ．％の酸素含有量を含む、請求項７５から７８のいずれか一項に記載のＭＬＣＣの電極層における使用のための微粒子形態の組成物。
【請求項８１】
少なくとも０．６ｗｔ．％の酸素含有量を含む、請求項７５から７８のいずれか一項に記載のＭＬＣＣの電極層における使用のための微粒子形態の組成物。
【請求項８２】
粒子表面に酸化層を含む、請求項６２から９１のいずれか一項に記載のＭＬＣＣの電極層における使用のための微粒子形態の組成物。
【請求項８３】
酸化層が、１５ｎｍ未満の厚さを有する、請求項８２に記載のＭＬＣＣの電極層における使用のための微粒子形態の組成物。
【請求項８４】
酸化層が、１０ｎｍ未満の厚さを有する、請求項８２に記載のＭＬＣＣの電極層における使用のための微粒子形態の組成物。
【請求項８５】
酸化層が、５ｎｍ未満の厚さを有する、請求項８２に記載のＭＬＣＣの電極層における使用のための微粒子形態の組成物。
【請求項８６】
酸化層が、少なくとも２ｎｍの厚さを有する、請求項８２から８５のいずれか一項に記載のＭＬＣＣの電極層における使用のための微粒子形態の組成物。
【請求項８７】
酸化層が、少なくとも３ｎｍの厚さを有する、請求項８２から８５のいずれか一項に記載のＭＬＣＣの電極層における使用のための微粒子形態の組成物。
【請求項８８】
金属がニッケルである、請求項６２から８７のいずれか一項に記載のＭＬＣＣの電極層における使用のための微粒子形態の組成物。
【請求項８９】
ドープ剤が硫黄である、請求項８８に記載のＭＬＣＣの電極層における使用のための微粒子形態の組成物。
【請求項９０】
組成物５μｍ当たり５μｍの５０００×の走査電子顕微鏡画像において、１μｍより大きいサイズを有する３個未満の粒子を有する、請求項６２から８９のいずれか一項に記載のＭＬＣＣの電極層における使用のための微粒子形態の組成物。
【請求項９１】
組成物５μｍ当たり５μｍの５０００×の走査電子顕微鏡画像において、６５０ｎｍより大きいサイズを有する３個未満の粒子を有する、請求項６２から８９のいずれか一項に記載のＭＬＣＣの電極層における使用のための微粒子形態の組成物。
【請求項９２】
多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、１０００ｐｐｍ未満の炭素含有量を含み、粒子が２５０ｎｍ以下のＤ９９を有する、組成物。
【請求項９３】
粒子が、１２０ｎｍ以下のメジアン径（Ｄ５０）を有する、請求項９２に記載のＭＬＣＣの電極層における使用のための微粒子形態の組成物。
【請求項９４】
粒子が、１００ｎｍ以下のメジアン径（Ｄ５０）を有する、請求項９２又は９３に記載のＭＬＣＣの電極層における使用のための微粒子形態の組成物。
【請求項９５】
粒子が、８０ｎｍ以下のメジアン径（Ｄ５０）を有する、請求項９２から９４のいずれか一項に記載のＭＬＣＣの電極層における使用のための微粒子形態の組成物。
【請求項９６】
粒子が、５０ｎｍ以下のメジアン径（Ｄ５０）を有する、請求項９２から９４のいずれか一項に記載のＭＬＣＣの電極層における使用のための微粒子形態の組成物。
【請求項９７】
９００ｐｐｍ未満の炭素含有量を含む、請求項９２から９６のいずれか一項に記載のＭＬＣＣの電極層における使用のための微粒子形態の組成物。
【請求項９８】
８００ｐｐｍ未満の炭素含有量を含む、請求項９２から９７のいずれか一項に記載のＭＬＣＣの電極層における使用のための微粒子形態の組成物。
【請求項９９】
７００ｐｐｍ未満の炭素含有量を含む、請求項９２から９８のいずれか一項に記載のＭＬＣＣの電極層における使用のための微粒子形態の組成物。
【請求項１００】
６００ｐｐｍ未満の炭素含有量を含む、請求項９２から９９のいずれか一項に記載のＭＬＣＣの電極層における使用のための微粒子形態の組成物。
【請求項１０１】
５００ｐｐｍ未満の炭素含有量を含む、請求項９２から１００のいずれか一項に記載のＭＬＣＣの電極層における使用のための微粒子形態の組成物。
【請求項１０２】
４００ｐｐｍ未満の炭素含有量を含む、請求項９２から１０１のいずれか一項に記載のＭＬＣＣの電極層における使用のための微粒子形態の組成物。
【請求項１０３】
３００ｐｐｍ未満の炭素含有量を含む、請求項９２から１０２のいずれか一項に記載のＭＬＣＣの電極層における使用のための微粒子形態の組成物。
【請求項１０４】
２００ｐｐｍ未満の炭素含有量を含む、請求項９２から１０３のいずれか一項に記載のＭＬＣＣの電極層における使用のための微粒子形態の組成物。
【請求項１０５】
０．１ｗｔ．％〜５ｗｔ．％の酸素含有量を更に含む、請求項９２から１０４のいずれか一項に記載のＭＬＣＣの電極層における使用のための微粒子形態の組成物。
【請求項１０６】
３．５ｗｔ．％以下の酸素含有量を含む、請求項１０５に記載のＭＬＣＣの電極層における使用のための微粒子形態の組成物。
【請求項１０７】
２．０ｗｔ．％以下の酸素含有量を含む、請求項１０５に記載のＭＬＣＣの電極層における使用のための微粒子形態の組成物。
【請求項１０８】
１．５ｗｔ．％以下の酸素含有量を含む、請求項１０５に記載のＭＬＣＣの電極層における使用のための微粒子形態の組成物。
【請求項１０９】
０．６ｗｔ．％以下の酸素含有量を含む、請求項１０５から１０８のいずれか一項に記載のＭＬＣＣの電極層における使用のための微粒子形態の組成物。
【請求項１１０】
少なくとも０．２ｗｔ．％の酸素含有量を含む、請求項１０５から１０８のいずれか一項に記載のＭＬＣＣの電極層における使用のための微粒子形態の組成物。
【請求項１１１】
少なくとも０．６ｗｔ．％の酸素含有量を含む、請求項１０５から１０８のいずれか一項に記載のＭＬＣＣの電極層における使用のための微粒子形態の組成物。
【請求項１１２】
粒子表面に酸化層を含む、請求項９２から１１１のいずれか一項に記載のＭＬＣＣの電極層における使用のための微粒子形態の組成物。
【請求項１１３】
酸化層が、１５ｎｍ未満の厚さを有する、請求項１１２に記載のＭＬＣＣの電極層における使用のための微粒子形態の組成物。
【請求項１１４】
酸化層が、１０ｎｍ未満の厚さを有する、請求項１１２に記載のＭＬＣＣの電極層における使用のための微粒子形態の組成物。
【請求項１１５】
酸化層が、５ｎｍ未満の厚さを有する、請求項１１２に記載のＭＬＣＣの電極層における使用のための微粒子形態の組成物。
【請求項１１６】
酸化層が、少なくとも２ｎｍの厚さを有する、請求項１１２から１１５のいずれか一項に記載のＭＬＣＣの電極層における使用のための微粒子形態の組成物。
【請求項１１７】
酸化層が、少なくとも３ｎｍの厚さを有する、請求項１１２から１１５のいずれか一項に記載のＭＬＣＣの電極層における使用のための微粒子形態の組成物。
【請求項１１８】
金属がニッケルである、請求項９２から１１７のいずれか一項に記載のＭＬＣＣの電極層における使用のための微粒子形態の組成物。
【請求項１１９】
ドープ剤が硫黄である、請求項１１８に記載のＭＬＣＣの電極層における使用のための微粒子形態の組成物。
【請求項１２０】
粒子が、２３０ｎｍ以下のＤ９９を有する、請求項９２から１１９のいずれか一項に記載のＭＬＣＣの電極層における使用のための微粒子形態の組成物。
【請求項１２１】
粒子が、２０ｎｍ〜３５０ｎｍの粒径分布（ＰＳＤ）を有する、請求項９２から１２０のいずれか一項に記載のＭＬＣＣの電極層における使用のための微粒子形態の組成物。
【請求項１２２】
誘電体層及び電極層が交互に並ぶスタックを形成するように配置された複数の誘電体層及び電極層を含む多層セラミックコンデンサ（ＭＬＣＣ）であって、１つ又は複数の電極層が、請求項１から１２１のいずれか一項に記載の組成物を含む前駆体層から形成されている、ＭＬＣＣ。
【請求項１２３】
１つ又は複数の電極層が、８００ｎｍ未満の厚さを有する、請求項１２２に記載のＭＬＣＣ。
【請求項１２４】
１つ又は複数の電極層が、１００ｎｍより大きい厚さを有する、請求項１２２又は１２３に記載のＭＬＣＣ。
【請求項１２５】
１つ又は複数の電極層が、５００未満の厚さを有する、請求項１２２から１２４のいずれか一項に記載のＭＬＣＣ。
【請求項１２６】
１つ又は複数の電極層が、４００未満の厚さを有する、請求項１２２から１２５のいずれか一項に記載のＭＬＣＣ。
【請求項１２７】
１つ又は複数の電極層が、スタックに対して垂直方向に積み重ねられた３〜５個の粒子を有する、請求項１２２から１２６のいずれか一項に記載のＭＬＣＣ。
【請求項１２８】
多層セラミックコンデンサ（ＭＬＣＣ）の電極層における使用のための微粒子形態の組成物を得る方法であって、
・  組成物の焼結温度を上昇させるよう作用するドープ剤がドープされた金属ベースの粒子を提供する工程と、
・  金属ベースの粒子を気化させて蒸気形態の金属及びドープ剤を得る工程と、
・  ＭＬＣＣにおける使用のための微粒子形態の組成物を得るために蒸気形態の金属及びドープ剤を冷却する工程であり、組成物が１０００ｐｐｍ未満の炭素含有量を含み、粒子が１２０ｎｍ以下のメジアン径（Ｄ５０）を有する、工程と
を含む、方法。
【請求項１２９】
多層セラミックコンデンサ（ＭＬＣＣ）の電極層における使用のための微粒子形態の組成物を得る方法であって、
・  組成物の焼結温度を上昇させるよう作用するドープ剤がドープされた金属ベースの粒子を提供する工程と、
・  金属ベースの粒子を気化させて蒸気形態の金属及びドープ剤を得る工程と、
・  ＭＬＣＣにおける使用のための微粒子形態の組成物を得るために蒸気形態の金属及びドープ剤を冷却する工程であり、組成物が１０００ｐｐｍ未満の炭素含有量を含み、粒子が２０ｎｍ〜３５０ｎｍの粒径分布（ＰＳＤ）及び２００ｎｍ以下のＤ９０を有する、工程と
を含む、方法。
【請求項１３０】
多層セラミックコンデンサ（ＭＬＣＣ）の電極層における使用のための微粒子形態の組成物を得る方法であって、
・  組成物の焼結温度を上昇させるよう作用するドープ剤がドープされた金属ベースの粒子を提供する工程と、
・  金属ベースの粒子を気化させて蒸気形態の金属及びドープ剤を得る工程と、
・  ＭＬＣＣにおける使用のための微粒子形態の組成物を得るために蒸気形態の金属及びドープ剤を冷却する工程であり、組成物が２０ｎｍ〜３００ｎｍの粒径分布（ＰＳＤ）を有する粒子を含み、３５０ｎｍより大きいサイズを有する粒子が１ｐｐｍ未満に相当する、工程と
を含む、方法。
【請求項１３１】
多層セラミックコンデンサ（ＭＬＣＣ）の電極層における使用のための微粒子形態の組成物を得る方法であって、
・  組成物の焼結温度を上昇させるよう作用するドープ剤がドープされた金属ベースの前駆体粒子を提供する工程と、
・  金属ベースの前駆体粒子を気化させて蒸気形態の金属及びドープ剤を得る工程と、
・  ＭＬＣＣにおける使用のための微粒子形態の組成物を得るために蒸気形態の金属及びドープ剤を冷却する工程であり、組成物が１０００ｐｐｍ未満の炭素含有量及び２５０ｎｍ以下のＤ９９を有する粒子を含む、工程と
を含む、方法。
【請求項１３２】
組成物が、１００ｎｍ以下のメジアン径（Ｄ５０）を有する粒子を含む、請求項１２８から１３１のいずれか一項に記載の方法。
【請求項１３３】
組成物が、８０ｎｍ以下のメジアン径（Ｄ５０）を有する粒子を含む、請求項１２８から１３２のいずれか一項に記載の方法。
【請求項１３４】
組成物が、５０ｎｍ以下のメジアン径（Ｄ５０）を有する粒子を含む、請求項１２８から１３３のいずれか一項に記載の方法。
【請求項１３５】
組成物が、９００ｐｐｍ未満の炭素含有量を含む、請求項１２８から１３４のいずれか一項に記載の方法。
【請求項１３６】
組成物が、８００ｐｐｍ未満の炭素含有量を含む、請求項１２８から１３５のいずれか一項に記載の方法。
【請求項１３７】
組成物が、７００ｐｐｍ未満の炭素含有量を含む、請求項１２８から１３６のいずれか一項に記載の方法。
【請求項１３８】
組成物が、６００ｐｐｍ未満の炭素含有量を含む、請求項１２８から１３７のいずれか一項に記載の方法。
【請求項１３９】
組成物が、５００ｐｐｍ未満の炭素含有量を含む、請求項１２８から１３８のいずれか一項に記載の方法。
【請求項１４０】
組成物が、４００ｐｐｍ未満の炭素含有量を含む、請求項１２８から１３９のいずれか一項に記載の方法。
【請求項１４１】
組成物が、３００ｐｐｍ未満の炭素含有量を含む、請求項１２８から１４０のいずれか一項に記載の方法。
【請求項１４２】
組成物が、２００ｐｐｍ未満の炭素含有量を含む、請求項１２８から１４１のいずれか一項に記載の方法。
【請求項１４３】
組成物中に０．１ｗｔ．％〜５ｗｔ．％の酸素含有量を得るために、酸化ガスを導入する工程を更に含む、請求項１２８から１４２のいずれか一項に記載の方法。
【請求項１４４】
組成物が、３．５ｗｔ．％以下の酸素含有量を含む、請求項１４３に記載の方法。
【請求項１４５】
組成物が、２．０ｗｔ．％以下の酸素含有量を含む、請求項１４３に記載の方法。
【請求項１４６】
組成物が、１．５ｗｔ．％以下の酸素含有量を含む、請求項１４３に記載の方法。
【請求項１４７】
組成物が、０．６ｗｔ．％以下の酸素含有量を含む、請求項１４３から１４６のいずれか一項に記載の方法。
【請求項１４８】
組成物が、少なくとも０．２ｗｔ．％の酸素含有量を含む、請求項１４３から１４６のいずれか一項に記載の方法。
【請求項１４９】
組成物が、少なくとも０．６ｗｔ．％の酸素含有量を含む、請求項１４３から１４６のいずれか一項に記載の方法。
【請求項１５０】
組成物が、粒子表面に酸化層を有する粒子を含む、請求項１２８から１４９のいずれか一項に記載の方法。
【請求項１５１】
酸化層が、１５ｎｍ未満の厚さを有する、請求項１５０に記載の方法。
【請求項１５２】
酸化層が、１０ｎｍ未満の厚さを有する、請求項１５０に記載の方法。
【請求項１５３】
酸化層が、５ｎｍ未満の厚さを有する、請求項１５０に記載の方法。
【請求項１５４】
酸化層が、少なくとも２ｎｍの厚さを有する、請求項１５０から１５３のいずれか一項に記載の方法。
【請求項１５５】
酸化層が、少なくとも３ｎｍの厚さを有する、請求項１５０から１５３のいずれか一項に記載の方法。
【請求項１５６】
金属が、銀、銅、鉛、パラジウム、白金、ニッケル、金、コバルト、鉄、カドミウム、ジルコニウム、モリブデン、ロジウム、ルテニウム、タンタル、チタン、タングステン、ジルコニウム、ニオブ等、並びにその合金から選択される、請求項１２８から１５５のいずれか一項に記載の方法。
【請求項１５７】
ドープ剤が硫黄である、請求項１５６に記載の方法。
【請求項１５８】
組成物が、３５０ｎｍ未満のＤｍａｘを有する粒子を含む、請求項１２８から１５７のいずれか一項に記載の方法。
【請求項１５９】
Ｄｍａｘが、２００ｎｍ未満である、請求項１５８に記載の方法。
【請求項１６０】
組成物が、１５０ｎｍ以下のＤ９０を有する粒子を含む、請求項１２８から１５９のいずれか一項に記載の方法。
【請求項１６１】
組成物が、組成物の５μｍ当たり５μｍの領域の走査電子顕微鏡の５０００×画像において、１μｍより大きいサイズを有する３個未満の粒子を有する、請求項１２８から１６０のいずれか一項に記載の方法。
【請求項１６２】
組成物が、組成物の５μｍ当たり５μｍの領域の走査電子顕微鏡の５０００×画像において、６５０ｎｍより大きいサイズを有する３個未満の粒子を有する、請求項１２８から１６１のいずれか一項に記載の方法。
【請求項１６３】
粒子が、２３０ｎｍ以下のＤ９９を有する、請求項１２８から１６２のいずれか一項に記載の方法。
【請求項１６４】
請求項１２８から１６３のいずれか一項に記載のドープ剤がドープされた金属ベースの前駆体粒子を提供する方法であって、ドープ剤を溶融金属と混合して溶融金属−ドープ剤混合物を得る工程と；混合物を霧化して、ドープ剤がドープされた金属ベースの前駆体粒子を得る工程とを含む、方法。
【請求項１６５】
ドープ剤がドープされた金属ベースの前駆体粒子が、１μｍ〜２００μｍの粒径分布を有する、請求項１６４に記載の方法。
【請求項１６６】
金属ベースの前駆体粒子が、そこに分布するドープ剤を有する、請求項１６４又は１６５に記載の方法。
【請求項１６７】
金属ベースの前駆体粒子が、ドープ剤の不均一な分布を有する、請求項１６４又は１６５に記載の方法。
【請求項１６８】
金属ベースの前駆体粒子が、ドープ剤の均一な分布を有する、請求項１６４又は１６５に記載の方法。
【請求項１６９】
ドープ剤を溶融金属と混合する工程が、溶融金属中にドープ剤を溶解させる工程を含む、請求項１６４から１６８のいずれか一項に記載の方法。
【請求項１７０】
霧化する工程が、ガス霧化を含む、請求項１６４から１６９のいずれか一項に記載の方法。
【請求項１７１】
ドープ剤がドープされた金属ベースの前駆体粒子をふるい分けする工程を更に含む、請求項１６４から１７０のいずれか一項に記載の方法。
【請求項１７２】
ドープ剤がドープされた金属ベースの前駆体粒子のガス分級工程を更に含む、請求項１６４から１７０のいずれか一項に記載の方法。
【請求項１７３】
ドープ剤がドープされた金属ベースの前駆体粒子が、１０００ｐｐｍ以下の炭素含有量を有する、請求項１６４から１７２のいずれか一項に記載の方法。
【請求項１７４】
ドープ剤がドープされた金属ベースの前駆体粒子が、ブルナウアー−エメット−テラー吸着法（ＢＥＴ）により測定して、少なくとも約０．１５ｍ２／ｇ、又は少なくとも約０．２０ｍ２／ｇ、又は少なくとも約０．２５ｍ２／ｇの比表面積を有する、請求項１６４から１７３のいずれか一項に記載の方法。
【請求項１７５】
ドープ剤がドープされた金属ベースの前駆体粒子が、５０μｍ以下、又は４５μｍ以下、又は４０μｍ以下、又は３５μｍ以下、又は３０μｍ以下、又は２５μｍ以下のＤ９０を有する、請求項１６４から１７４のいずれか一項に記載の方法。
【請求項１７６】
ドープ剤がドープされた金属ベースの前駆体粒子が、約１マイクロメートル〜約２５マイクロメートルの間、又は約１マイクロメートル〜約１５マイクロメートルの間、又は約１マイクロメートル〜約１０マイクロメートルの間、又は約５マイクロメートル〜約２５マイクロメートルの間、又は約５マイクロメートル〜約１５マイクロメートルの間、又は約５マイクロメートル〜約１０マイクロメートルの間のＤ５０を有する、請求項１６４から１７５のいずれか一項に記載の方法。
【請求項１７７】
ドープ剤がドープされた金属ベースの前駆体粒子が、約５０μｍより低い、又は約４５μｍより低い、又は約４０μｍより低い、又は約３５μｍより低い、又は約３０μｍより低い、又は約２５μｍより低いＤ９０を有する、請求項１６４から１７６のいずれか一項に記載の方法。
【請求項１７８】
ドープ剤がドープされた金属ベースの前駆体粒子が、約５％未満；又は約２％ｐｐｍ未満；又は約１％未満；又は約０．５％未満の酸素含有量を有する、請求項１６４から１７７のいずれか一項に記載の方法。
【請求項１７９】
金属が、銀、銅、鉛、パラジウム、白金、ニッケル、金、コバルト、鉄、カドミウム、ジルコニウム、モリブデン、ロジウム、ルテニウム、タンタル、チタン、タングステン、ジルコニウム、ニオブ等、並びにその合金から選択される、請求項１６４から１７８のいずれか一項に記載の方法。
【請求項１８０】
ドープ剤が硫黄である、請求項１６４から１７９のいずれか一項に記載の方法。
【発明の詳細な説明】
【技術分野】
【０００１】
関連出願の相互参照
本出願は、２０１８年１月３０日に出願された米国仮特許出願第６２／６２３，７０８号の利益を主張する。上述の文献の内容は、あらゆる目的のためにその全体が参照により本明細書に組み込まれる。
【０００２】
本開示は、全般に、多層セラミックコンデンサにおける電極材料としての使用のための金属粉末、それを含む多層セラミックコンデンサ並びにそのような粉末及びコンデンサの製造方法に関する。
【背景技術】
【０００３】
近年、携帯電話及びパーソナルコンピュータ等の携帯電子機器では、小型化、高性能化、及び低消費電力化に向かう傾向がますます顕著になってきている。これらの複数の機器に使用されるコンデンサ、インダクタ及び抵抗器等の受動部品のチップへの集積及び小型化もまた促進されている。従来、ディスク型及び円筒型のコンデンサ等の単層セラミックコンデンサが主に使用されてきた。しかしながら、小型、高い信頼性、及び優れた高周波特性を伴う高静電容量というその性質のために、多層セラミックコンデンサ（ＭＬＣＣ）の使用が今日では普及している。ＭＬＣＣの出荷量は、携帯電話及びコンピュータの生産の急速な増加に起因して毎年増大しており、将来、需要は更に増加するであろう。
【０００４】
従来のＭＬＣＣは、銅をその外部電極用に、銀又はパラジウム等の貴金属をその内部電極用に、及び誘電体として作用するセラミックを使用する。過去数年間にわたり、ニッケル電極がパラジウム保有電極に取って代わった。これにより、比較的に高価であるパラジウムへの依存が制限され、ＭＬＣＣ製造業者が、かなり高い静電容量範囲のＭＬＣＣを費用効率良く生産し、タンタルコンデンサ及び他の電解コンデンサの製造業者と競い合うことが可能となった。
【０００５】
電極の製造に使用される卑金属は、典型的にはペースト又は粉末で提供される。卑金属は、一般に焼結されてＭＬＣＣの内部電極を形成することが必要である。しかしながら、比較的に小型のＭＬＣＣを生産するため、ＭＬＣＣの静電容量を比較的に正確な手法で制御するため、及びＭＬＣＣの製造を容易にするために、卑金属は、比較的に低濃度の不純物を有する、比較的に小サイズの粒子で提供される必要があり、卑金属のサイズは比較的に厳密に制御される必要がある。
【０００６】
ＪＰ２００４−２９２９５０は、平均粒子径が０．０５μｍ〜０．３μｍの範囲であるニッケルベースの微粉末を提示している。しかしながら、ＪＰ２００４−２９２９５０に記載されている製造方法は、塩化ニッケル蒸気の気相還元を利用しており、これにより塩素汚染された金属粉末がもたらされる。塩素を除去するために、水ですすぐことが必要であり、これにより粒子凝集が増大され、より大きい粒子メジアン径に偏った粒径分布がもたらされる。これが、ＪＰ２００４−２９２９５０で得られた、平均粒子径の０．６倍以下の粒子径を有する粒子の数が１０％以下であり、１μｍ以上のサイズを有する粒子が７２１ｐｐｍもの高さでありうる理由である。
【０００７】
ＪＰ２００１−０７３００７は、０．１μｍ〜１．０μｍの範囲の平均粒子径を有し、且つ２μｍ以上の粒子径を有する７００ｐｐｍの粗大粒子を有するニッケルベースの微粉末を提示している。ＪＰ２００４−２９２９５０における状況と同様に、この文献は、塩化ニッケル蒸気の気相還元を利用しており、これにより塩素汚染された金属粉末がもたらされる。塩素を除去するために、水ですすぐことが必要であり、これにより粒子凝集が増大され、また、より大きい粒子メジアン径に偏った粒径分布がもたらされる。
【０００８】
これらの文献で提示されている金属粉末及びその製造方法は、したがって、ＭＬＣＣの製造時に欠陥製品発生の可能性を増大させる、より大きい粒径が存在するため、満足できるものではない。
【先行技術文献】
【特許文献】
【０００９】
【特許文献１】ＪＰ２００４−２９２９５０
【特許文献２】ＪＰ２００１−０７３００７
【特許文献３】米国特許第９，７１８，１３１号
【特許文献４】米国特許第５，７０７，４１９号
【特許文献５】国際公開第２０１１／０５４１１３号パンフレット
【特許文献６】国際公開第２０１７／０１１９００号パンフレット
【特許文献７】国際公開第２０１７／０７０７７９号パンフレット
【特許文献８】国際公開第２０１７／１７７３１５号パンフレット
【特許文献９】国際公開第２０１６／１９１８５４号パンフレット
【発明の概要】
【発明が解決しようとする課題】
【００１０】
したがって、より良好に制御されたより小さい粒径分布を有し、産業規模で効率的に且つ費用効率良く生産することができる多層セラミックコンデンサにおける使用のための金属粉末への当分野における要求が、依然として存在する。
【課題を解決するための手段】
【００１１】
本概要は、以下の詳細な説明に更に記載される、簡略化形式における概念の選択を導入するために提供される。本概要は、特許請求される主題の主要な態様又は本質的な態様を特定することを意図するものではない。
【００１２】
本明細書において具体化され及び広範に記載されるように、本開示は、多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、且つ１０００ｐｐｍ未満の炭素含有量を含み、粒子が１２０ｎｍ以下のメジアン径（Ｄ５０）を有する、組成物に関する。
【００１３】
本明細書において具体化され及び広範に記載されるように、本開示は、多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、且つ１０００ｐｐｍ未満の炭素含有量を含み、粒子が、２０ｎｍ〜３５０ｎｍの粒径分布（ＰＳＤ）を有する、組成物に関する。
【００１４】
本明細書において具体化され及び広範に記載されるように、本開示は、多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、且つ１０００ｐｐｍ未満の炭素含有量を含み、粒子が、２０ｎｍ〜３００ｎｍの粒径分布（ＰＳＤ）を有し、３５０ｎｍより大きいサイズを有する粒子は１ｐｐｍ未満に相当する、組成物に関する。
【００１５】
本明細書において具体化され及び広範に記載されるように、本開示は、多層セラミックコンデンサ（ＭＬＣＣ）の電極層における使用のための微粒子形態の組成物であって、組成物の焼結温度を上昇させるよう作用するドープ剤がドープされた金属ベースの球状粒子を含み、且つ１０００ｐｐｍ未満の炭素含有量を含み、粒子が２５０ｎｍ以下のＤ９９を有する、組成物に関する。
【００１６】
本明細書において具体化され及び広範に記載されるように、本開示は、誘電体層及び電極層が交互に並ぶスタックを形成するように配置された複数の誘電体層及び電極層を含む多層セラミックコンデンサ（ＭＬＣＣ）であって、１つ又は複数の電極層が、本明細書に記載される組成物を含む前駆体層から形成されている、ＭＬＣＣに関する。
【００１７】
本明細書において具体化され及び広範に記載されるように、本開示は、多層セラミックコンデンサ（ＭＬＣＣ）の電極層における使用のための微粒子形態の組成物を得る方法であって、組成物の焼結温度を上昇させるよう作用するドープ剤がドープされた金属ベースの粒子を提供する工程と、金属ベースの粒子を気化させて蒸気形態の金属及びドープ剤を得る工程と、ＭＬＣＣにおける使用のための微粒子形態の組成物を得るために蒸気形態の金属及びドープ剤を冷却する工程であり、組成物が１０００ｐｐｍ未満の炭素含有量を含み、粒子が１２０ｎｍ以下のメジアン径（Ｄ５０）を有する、工程とを含む、方法に関する。
【００１８】
本明細書において具体化され及び広範に記載されるように、本開示は、多層セラミックコンデンサ（ＭＬＣＣ）の電極層における使用のための微粒子形態の組成物を得る方法であって、組成物の焼結温度を上昇させるよう作用するドープ剤がドープされた金属ベースの粒子を提供する工程と、金属ベースの粒子を気化させて蒸気形態の金属及びドープ剤を得る工程と、ＭＬＣＣにおける使用のための微粒子形態の組成物を得るために蒸気形態の金属及びドープ剤を冷却する工程であり、組成物が１０００ｐｐｍ未満の炭素含有量を含み、粒子が２０ｎｍ〜３５０ｎｍの粒径分布（ＰＳＤ）及び２００ｎｍ以下のＤ９０を有する、工程とを含む、方法に関する。
【００１９】
本明細書において具体化され及び広範に記載されるように、本開示は、多層セラミックコンデンサ（ＭＬＣＣ）の電極層における使用のための微粒子形態の組成物を得る方法であって、組成物の焼結温度を上昇させるよう作用するドープ剤がドープされた金属ベースの粒子を提供する工程と、金属ベースの粒子を気化させて蒸気形態の金属及びドープ剤を得る工程と、ＭＬＣＣにおける使用のための微粒子形態の組成物を得るために蒸気形態の金属及びドープ剤を冷却する工程であり、組成物が２０ｎｍ〜３００ｎｍの粒径分布（ＰＳＤ）を有する粒子を含み、３５０ｎｍより大きいサイズを有する粒子が１ｐｐｍ未満に相当する、工程とを含む、方法に関する。
【００２０】
本明細書において具体化され及び広範に記載されるように、本開示は、多層セラミックコンデンサ（ＭＬＣＣ）の電極層における使用のための微粒子形態の組成物を得る方法であって、組成物の焼結温度を上昇させるよう作用するドープ剤がドープされた金属ベースの前駆体粒子を提供する工程と、金属ベースの前駆体粒子を気化させて蒸気形態の金属及びドープ剤を得る工程と、ＭＬＣＣにおける使用のための微粒子形態の組成物を得るために蒸気形態の金属及びドープ剤を冷却する工程であり、組成物が１０００ｐｐｍ未満の炭素含有量、及び２５０ｎｍ以下のＤ９９を有する粒子を含む、工程とを含む、方法に関する。
【００２１】
本明細書において具体化され及び広範に記載されるように、本開示は、本明細書に記載されるドープ剤がドープされた金属ベースの前駆体粒子を提供する方法であって、ドープ剤を溶融金属と混合して溶融金属−ドープ剤混合物を得る工程と、混合物を霧化して、ドープ剤がドープされた金属ベースの前駆体粒子を得る工程とを含む、方法に関する。
【００２２】
本開示に記載され及び相互排他的でない例示的な実施形態の全ての特徴は、互いに組み合わせることができる。一実施形態の要素は、更に言及することなく他の実施形態で利用することができる。本技術の他の態様及び特徴は、添付の図面と関連して特定の実施形態の以下の記載を概観する際に、当業者には明白となるであろう。
【００２３】
特定の実施形態の詳細な説明を、添付の図面を参照して本明細書において以下に示す。
【図面の簡単な説明】
【００２４】
【図１】本開示の一実施形態に従う、多層セラミックコンデンサ（ＭＬＣＣ）における使用のための組成物を製造する方法を例示するフローチャートである。
【図２】本開示の一実施形態に従う、図１の方法における使用のための金属ベースの前駆体粒子を得る方法を例示するフローチャートである。
【図３】本開示の一実施形態に従う、硫黄がドープされたニッケルベースの粒子を得るための、図１及び図２の方法を実行する方法を例示するフローチャートである。
【図４】図１の方法で得られたニッケルベースの粒子を含む組成物の走査電子顕微鏡画像である。
【図５Ａ】分級前の、図１の方法で得られたニッケルベースの粒子を含む組成物の走査電子顕微鏡（ＳＥＭ）画像である。
【図５Ｂ】分級前の、図１の方法で得られたニッケルベースの粒子を含む組成物の走査電子顕微鏡（ＳＥＭ）画像である。
【図５Ｃ】分級前の、図１の方法で得られたニッケルベースの粒子を含む組成物の走査電子顕微鏡（ＳＥＭ）画像である。
【図６】本開示の一実施形態に従う、ＭＬＣＣの模式図である。
【図７】本開示の一実施形態に従う、図６のＭＬＣＣの横断面図である。
【図８】本開示の一実施形態に従う、焼結プロセス前の、内部電極層及び誘電体層を含む、図６のＭＬＣＣの横断面の模式図である。
【図９Ａ】本開示の一実施形態に従う、焼結プロセス後の、図８のＭＬＣＣの横断面の模式図である。
【図９Ｂ】本開示の一実施形態に従う、図９ＡのＭＬＣＣの横断面から得ることができる典型的な走査電子顕微鏡（ＳＥＭ）画像の模式図である。
【図１０】本開示の一実施形態に従う、電極層が微細な不純物粒子を含む、図８のＭＬＣＣの横断面の模式図である。
【図１１】本開示の一実施形態に従う、焼結プロセス後の、図１０のＭＬＣＣの横断面の模式図である。
【図１２】本開示の一実施形態に従う、焼結プロセス後の、望ましくない化合物を含む、図１０のＭＬＣＣの横断面の模式図である。
【図１３Ａ】本開示の一実施形態に従う、焼結プロセス後の、亀裂の入ったＭＬＣＣを含む、図８のＭＬＣＣの横断面の第１の模式図である。
【図１３Ｂ】本開示の一実施形態に従う、焼結プロセス後の、亀裂の入ったＭＬＣＣを含む、図８のＭＬＣＣの横断面の第２の模式図である。
【図１４】本開示の一実施形態に従う、その表面に酸化層を示す金属ベースの粒子の典型的な走査電子顕微鏡（ＳＥＭ）画像の模式図である。
【図１５】本開示の一実施形態に従う、ドープ剤を用いないニッケルベースの粒子と比較した、硫黄がドープされたニッケルベースの粒子の焼結挙動を例示するグラフである。
【図１６Ａ】本開示の一実施形態に従う、微細サイズを保持するように分級された、硫黄がドープされたニッケルベースの前駆体粒子を含む組成物の走査電子顕微鏡（ＳＥＭ）画像である。
【図１６Ｂ】本開示の一実施形態に従う、粗大サイズを保持するように分級された、硫黄がドープされたニッケルベースの前駆体粒子を含む組成物の走査電子顕微鏡（ＳＥＭ）画像である。
【図１７】本開示の一実施形態に従う、硫黄がドープされ且つ８０ｎｍのＤ５０を得るように分級された、ニッケルベースの粒子の粒径分布を例示するグラフである。
【発明を実施するための形態】
【００２５】
図面において、例示的な実施形態は、一例として示されている。記載及び図面は、特定の実施形態を例示することのみを目的としており、理解の一助となることが明らかに理解されるであろう。それらは、本発明の限定の定義であることを意図するものではない。
【００２６】
本技術を、より詳細に以下で説明する。本記載は、本技術が実行されうる全ての異なる手段、又は本技術に加えられうる全ての特徴の詳細な一覧であることを意図するものではない。例えば、一実施形態に関して例示された特徴は、他の実施形態に組み込まれてよく、特定の実施形態に関して例示された特徴は、その実施形態から削除されてよい。加えて、本明細書に提示される様々な実施形態に対する多数の変形形態及び追加形態は、本開示を考慮すると当業者には明白であり、それらの変形形態及び追加形態は、本技術から逸脱するものではない。したがって、以下の記載は、本技術のいくつかの特定の実施形態を例示することを意図し、それらの置換形態、組み合わせ形態及び変形形態全てを包括的に明記することを意図するものではない。
【００２７】
本発明者らは、広範囲にわたる研究開発作業を通して、多層セラミックコンデンサ（ＭＬＣＣ）における電極材料としての使用のための微粒子形態の組成物であって、産業の増大する需要により好適なナノメートルサイズを有する粒子を含む、組成物、及びその製造方法を開発及び設計した。実際、ＭＬＣＣの静電容量は、積層された層の数及び誘電体層の厚さに依存するため、確実にＭＬＣＣを可能な限り薄くすることが有利である。これが、誘電体層間に配置された電極層の製造において、本明細書に記載される微粒子形態の組成物を使用することが、これらの組成物がこれまで当技術分野で公知であったものより粗大粒子含有量の低減した、より小サイズの粒子を有するという点で、有利でありうるところである。
【００２８】
本明細書に記載される組成物はまた、炭素等の不純物の含有量を低減させ、これは、結果としてＭＬＣＣのより良好な電気化学的性能をもたらすことができ、及び／又はＭＬＣＣの製造中の層間剥離又は亀裂を少なくすることができる。実際、典型的には、ＭＬＣＣの製造中に、金属ベースの粒子の表面上の炭素は、「ベイクアウト」工程中に２００℃を超える温度で除去されえて、過剰量の炭素がＭＬＣＣ中に層間剥離及び亀裂を起こしうる。そのような層間剥離及び亀裂は望ましくなく、それらの存在は、典型的にはＭＬＣＣの不良を引き起こし、したがって製造生産性を低下させる。付加的に又は代替的に、炭素が金属ベースの粒子の内部に存在する時、炭素は、上述の「ベイクアウト」工程を通してでさえ、容易に除去されえず、したがってＭＬＣＣ中に残る。いかなる理論にも束縛されないが、この残留炭素がまた、例えば、静電容量、ＤＣバイアス、信頼性等に関連するような長期信頼性に関する欠陥もＭＬＣＣ中に引き起こしうると考えられる。
【００２９】
組成物の特徴
広範な非限定的な態様では、本開示のＭＬＣＣにおける使用のための微粒子形態の組成物は金属ベースの粒子を有し、該金属は、銀、銅、鉛、パラジウム、白金、ニッケル、金、コバルト、鉄、カドミウム、ジルコニウム、モリブデン、ロジウム、ルテニウム、タンタル、チタン、タングステン、ジルコニウム、ニオブ等、並びにその合金から選択することができる。ＭＬＣＣの製造中に、これらの組成物は、粉末として（すなわち、微粒子形態）又はスラリー／ペーストとして使用することができる。そのようなスラリー／ペーストは、ＭＬＣＣ中に電極を作製する目的に好適な結合剤を含み、これは当技術分野で公知であり、簡潔にするために、本明細書において更には記載されない。
【００３０】
一部の特定の実施形態では、本開示の金属ベースの粒子はまた、ＭＬＣＣの製造中に、金属ベースの粒子の焼結温度を上昇させるよう作用するドープ剤をドープすることができる。ＭＬＣＣの製造中には、典型的には焼結工程があり、電極材料及び誘電性セラミック材料が、電極材料及び誘電性セラミック材料の高密度化をもたらし且つ望ましい導電性を達成するのに十分な期間、約１５００℃まで到達しうる温度まで加熱される。これらの材料が粒子を含む時、焼結工程では、隣接する粒子間の接触点において融合を起こす。典型的には、電極材料に使用される金属は、セラミック材料の焼結温度より著しく低い焼結温度を有し、その結果、少なくとも、金属ベースの粒子の焼結温度を上昇させるよう作用するトーピングの存在なしでは、それぞれの焼結開始温度に関して大きな差異があり、それは、ＭＬＣＣに悪影響を及ぼし、及び／又は製造不良を増加させうる微細構造及び／又は副生成物をもたらしうる。例えば、電極材料としてニッケルベースの粒子を、及びセラミック材料としてＢａＴｉＯ３を使用し、純粋なニッケルに対する焼結開始温度が約１５０℃であり、ＭＬＣＣにおける使用のために必要とされる望ましい誘電性を得るためのＢａＴｉＯ３に対する焼結開始温度が典型的には１０００℃を超えている時、回避しなければならない著しい焼結開始温度の差がある。これは、ＭＬＣＣの製造中に金属ベースの粒子の焼結温度を上昇させるよう作用するドープ剤の存在が有利であるという一例である。
【００３１】
ドープ剤は、単一の材料又は異なる材料のブレンドであってよい。例えば、ドープ剤は、開始温度（焼結の始まり）を上昇させ、及び／又は焼結オフセット温度（焼結の終わり）を上昇させるよう作用することができる。実施形態の特定の例では、ドープ剤の量及び／又はドープ剤の性質は、金属ベースの粒子の開始温度（焼結の始まり）及び／又は焼結オフセット温度（焼結の終わり）が、セラミック材料の焼結温度範囲と十分に重なり合うように選択される。
【００３２】
一部の実施形態では、ドープ剤は、金属ベースの粒子中及び／又は粒子の表面に均質に分布することができる。他の実施形態では、ドープ剤は、金属ベースの粒子中及び／又は粒子の表面に不均質に分布することができる。更に他の実施形態では、ドープ剤は、金属ベースの粒子中に均質に分布し且つ粒子の表面に不均質に分布することができる。更に他の実施形態では、ドープ剤は、金属ベースの粒子中に不均質に分布し且つ粒子の表面に均質に分布することができる。
【００３３】
一部の特定の実施形態では、ドープ剤は、高融点金属である。高融点金属の例には、クロム、バナジウム、チタン、ジルコニウム、ニオブ、タンタル、白金、ホウ素、ルテニウム、モリブデン、タングステン、ロジウム、イリジウム、オスミウム、レニウム、及びこれらの合金又はその混合物が含まれるが、これらに限定されない。一部の他の実施形態では、ドープ剤は、ニッケルの融点より高い融点を有する金属である。一部の実施形態では、高融点金属は酸化物又は塩である。
【００３４】
一部の特定の実施形態では、ドープ剤は、硫黄である。
【００３５】
一部の特定の実施形態では、金属ベースの粒子中のドープ剤は、０．０１〜０．５ｗｔ．％の硫黄含有量を含む。
【００３６】
一部の特定の実施形態では、本開示の組成物は、硫黄がドープされたニッケルベースの粒子を含む。
【００３７】
一部の特定の実施形態では、本開示の組成物は、炭素含有量を制御する方法に従って、組成物が１２００ｐｐｍ未満を含むように調製される。例えば、本開示の組成物は、１０００ｐｐｍ未満、９００ｐｐｍ未満、８００ｐｐｍ未満、７００ｐｐｍ未満、６００ｐｐｍ未満、５００ｐｐｍ未満、４００ｐｐｍ未満、３００ｐｐｍ未満、２００ｐｐｍ未満、又は１００ｐｐｍ未満の炭素含有量を含むことができる。
【００３８】
一部の特定の実施形態では、本開示の組成物は、ＭＬＣＣの満足できる電気化学的性能を得るために、粒子中の酸素含有量を制御する方法に従って調製される。
【００３９】
本明細書に記載される金属ベースの粒子の表面上の酸化層の存在はまた、微粒子形態の組成物の分散性及び／又は流動性を良い方に変更することができる。
【００４０】
一部の特定の実施形態では、本開示の組成物は、粒子中の酸素含有量を５ｗｔ．％以下に制御する方法に従って調製される。例えば、０．１ｗｔ．％〜５ｗｔ．％、０．１ｗｔ．％〜３．５ｗｔ．％、０．１ｗｔ．％〜２．０ｗｔ．％、０．１ｗｔ．％〜１．５ｗｔ．％、０．１ｗｔ．％〜０．６ｗｔ．％、０．２ｗｔ．％〜５ｗｔ．％、０．２ｗｔ．％〜３．５ｗｔ．％、０．２ｗｔ．％〜２．０ｗｔ．％、０．２ｗｔ．％〜１．５ｗｔ．％、０．２ｗｔ．％〜０．６ｗｔ．％の酸素含有量である。
【００４１】
いかなる理論にも束縛されないが、本発明者らは、酸素含有量に対する制御が、いくつかの理由から有益でありうると考えている。例えば、金属ベースの粒子がニッケルベースの粒子である時、ニッケル電極が閾値を超えて酸化される場合、このために、ＭＬＣＣ製造プロセス中の体積膨張による構造欠陥の存在が引き起こされる。すなわち、ＮｉがＮｉＯに変化する時、単セル体積は１６９％増加する。しかしながら、酸素含有量が、金属ベースの粒子上に配置された表面層に主に含まれる時、それにより金属の安定性及び熱的挙動における改善がもたらされる。
【００４２】
一部の特定の実施形態では、本開示の組成物は、粒子表面の少なくとも一部に酸化層を含む金属ベースの粒子を含む。一部の実施形態では、酸化層は、粒子表面を完全に覆っている。例えば、これまでに論じた主要部分又は全ての酸素含有量は、酸化層に含まれうる。一部の実施形態では、酸化層は、１５ｎｍ未満の厚さを有する。例えば、酸化層は、２ｎｍ〜１０ｎｍ、又は２ｎｍ〜５ｎｍ、例えば３ｎｍ若しくは４ｎｍ等の酸化層の厚さを有しうる。当業者は、酸化層の厚さが、金属ベース粒子の表面に沿って厚さが変化しうるという点で、平均厚さでありうることを容易に理解するであろう。したがって、厚さは、電子顕微鏡技術により測定された平均厚さ値でありうる。
【００４３】
一部の実施形態では、金属ベースの粒子が硫黄がドープされたニッケルベースの粒子である時、酸化層は酸化ニッケル及び硫化ニッケルを含みうる。
【００４４】
一部の特定の実施形態では、本開示の組成物は、ナノメートルサイズを有する金属ベースの粒子を含む。例えば、該組成物は、１５ｎｍ〜３５０ｎｍ（分級前）の粒径分布（ＰＳＤ）又は２０ｎｍ〜３５０ｎｍ（分級後）のＰＳＤを有する粒子を含みうる。そのようなＰＳＤは、当技術分野で公知の方法で得られたものとは反対に、例えば、粒子はより粗大なサイズに偏ったサイズを有するのではなく、より小さいサイズに偏ったサイズを有するように厳密に制御される。そのようなサイズを得ることには、経済的利益と同様に、明らかな技術的利益があり（本明細書中でこれまでに論じてきた）：製造方法から得られる微粒子形態の組成物において粗大なサイズが少ない時、廃棄材料（カットオフ（ｃｕｔ−ｏｆｆ）分級値にならない材料）が少なく、したがって、収率が増加する。
【００４５】
例えば、組成物は、１つ又は複数の以下の粒径の特徴を含みうる：
・  ２０ｎｍ〜３５０ｎｍ、又は２０ｎｍ〜３００ｎｍ、又は２０ｎｍ〜２００ｎｍのＰＳＤ；
・  Ｄ９０≦２００ｎｍ、又はＤ９０≦１５０ｎｍ、Ｄ９０≦１３０ｎｍ；
・  １２０ｎｍ以下のメジアン径（Ｄ５０）、又は１００ｎｍ以下のメジアン径（Ｄ５０）、又は８０ｎｍ以下のメジアン径（Ｄ５０）、又は５０ｎｍ以下のメジアン径（Ｄ５０）；
・  ３５０ｎｍより大きいサイズを有する粒子は１ｐｐｍ未満に相当する；
・  Ｄ９９≦２５０ｎｍ、又はＤ９９≦２３０ｎｍ；
・  組成物の５０００×の走査電子顕微鏡（ＳＥＭ）画像から決定された、１μｍより大きいサイズを有する３個未満の粒子、又は組成物の５０００×の走査電子顕微鏡（ＳＥＭ）画像から決定された、１μｍより大きいサイズを有する２個未満の粒子、又は組成物の５０００×の走査電子顕微鏡（ＳＥＭ）画像から決定された、１μｍより大きいサイズを有する１個の粒子若しくは粒子がない；
・  組成物の５０００×の走査電子顕微鏡画像において、６５０ｎｍより大きいサイズを有する３個未満の粒子、又は組成物の５０００×の走査電子顕微鏡（ＳＥＭ）画像から決定された、１μｍより大きいサイズを有する２個未満の粒子、又は組成物の５０００×の走査電子顕微鏡（ＳＥＭ）画像から決定された、１μｍより大きいサイズを有する１個の粒子若しくは粒子がない；
・  組成物の５０００×の走査電子顕微鏡画像において、３５０ｎｍより大きいサイズを有する３個未満の粒子、又は組成物の５０００×の走査電子顕微鏡（ＳＥＭ）画像から決定された、１μｍより大きいサイズを有する２個未満の粒子、又は組成物の５０００×の走査電子顕微鏡（ＳＥＭ）画像から決定された、１μｍより大きいサイズを有する１個の粒子若しくは粒子がない。
【００４６】
ＳＥＭ画像は、分析される組成物の所定の領域の画像であり、正確さ及び／又は統計学的有意性を確保するために、組成物の少なくともＤ５０に応じて変わることが当業者には理解されるであろう。例えば、１２０ｎｍのＤ５０は、組成物の５μｍ当たり５μｍの領域を必要としえて、一方、８０ｎｍのＤ５０は、３μｍ当たり３μｍの領域を必要としえて、５０ｎｍのＤ５０は、２μｍ当たり２μｍの領域を必要としうる。
【００４７】
微粒子形態の組成物の粒径の特徴は、レーザー回折分光法、透過型電子顕微鏡、走査電子顕微鏡（ＳＥＭ）等の当技術分野で周知の技術を使用して決定することができるが、これらに限定されない。そのような技術は周知であり、簡潔さのために本明細書において更には記載されない。
【００４８】
多層セラミックコンデンサ（ＭＬＣＣ）
広範な非限定的な態様では、本明細書に記載される微粒子形態の組成物により、有利な性質を有するＭＬＣＣを製造することが可能となる。ＭＬＣＣは、典型的には、誘電体層を含むセラミック本体を備える。ＭＬＣＣはまた、厚さ方向に沿って積み重ねられた、少なくとも１つの誘電体層をその間に挟み、取付け面等の外部表面に対して平行である、セラミック本体内に配置された複数の内部電極層も備える。
【００４９】
図６及び図７は、本開示の実施形態に従う、複数の誘電体層２７４を備えるＭＬＣＣ２７０を例示している。誘電体層２７４は、例えば、チタン酸バリウム（ＢａＴｉＯ３）ベースの粒子又はチタン酸ストロンチウム（ＳｒＴｉＯ３）ベースの粒子を含む組成物のような高誘電率を有するセラミック材料を含みうる。ＭＬＣＣ２７０は、複数の内部電極２７６を備え、各内部電極２７６は、セラミック材料２８４（図８に示す）を含む２つの誘電体層２７４の間に配置されている。内部電極２７６は、金属ベースの粒子２４０を含む組成物２３０を使用して作製される。図８は、焼結前の複数の粒子２４０を示す。図９Ａは、図８のＭＬＣＣ２７０を例示しているが、焼結後、組成物２３０の粒子２４０は、粒子間の接触点において融合し、図９Ｂに例示する図に最も良く示されるようにもはや完全な球状ではない点まで部分的に変形している。当業者は、組成物２３０が、誘電体層２７４の表面上に広がるスラリー／ペーストの形態を取りえて、そのスラリー／ペーストは、有機溶媒及び結合樹脂等のいくつかの付加的な原料を含みうることを容易に理解するであろう。
【００５０】
典型的には、ＭＬＣＣの静電容量は、積層された層の数及び誘電体層の厚さに依存し、したがって、確実にＭＬＣＣを可能な限り薄くすることが有利である。これが、誘電体層間に配置された電極層の製造において、本明細書に記載される微粒子形態の組成物を使用することが、この組成物がこれまで当技術分野で公知であったものより粗大粒子含有量が低減したより小サイズの粒子を有するという点で有利でありえて、したがって、ＭＬＣＣの全般的な厚さを低減することが可能となるところである。
【００５１】
例えば、本開示の組成物を使用する時、例えば図６及び図７に示されるように、取付け面に対して垂直方向のセラミック本体の横断面７Ａでは、内部電極層２７６により分離される２つの隣接する誘電体層２７４は、取付け面に対して垂直な軸２９０と交差するそれぞれの点の間に、８００ｎｍ未満の平均距離ｄを有しうるＭＬＣＣを製造することができる。この距離ｄは、例えば５００ｎｍ未満、４００ｎｍ未満、３００ｎｍ未満、又は１００ｎｍ超の距離でありうる。この距離ｄを、図９Ｂに示す。
【００５２】
標準化ＭＬＣＣを製造するために、図９Ａ及び図９Ｂに例示される各内部電極２７６は、内部電極２７６が比較的に均一な厚さを有するようにするために、ある特定の平均数の粒子２４０を必要として、これは可能な限り薄いことが有利である。内部電極２７６の粒子２４０の平均数は、いくつかの手段で評価されうる。例えば、図６に示されるように、軸７Ａに沿ってＭＬＣＣを切断し、図７に示されるように、外部表面に対して垂直方向のセラミック本体の横断面を得ることができる。この横断面では、図７に示されるように、複数の電極２７６に対して垂直である軸２９０と交差する所定の数（例えば、２５、３６、６４等）の位置にわたり、いくつかの電極２７６における粒子２４０の数を決定し、得られた値を平均することができる。本開示の微粒子形態の組成物は、２つの隣接する誘電体層の間に挟まれた電極層が、焼結プロセス前に、軸２９０に対して平行方向に配置された２〜８個の金属ベースの球状粒子、例えば３〜５個の金属ベースの球状粒子等を含むような粒径分布を有する。
【００５３】
所与の電極層２７６中の粒子２４０の平均数が、それぞれ軸２９０と交差している様々な位置のあらゆる部分で全体的に一貫していない場合、例えば、標準偏差が高過ぎる場合に、所与の内部電極２７６のある部分は他の部分より著しく厚く、これは、一貫性のない電気的性質及び／又は仕様から逸脱しているＭＬＣＣと解釈されうる。少なくともこの理由から、本発明において、粒径の特徴が明らかにより制御され、したがって、ＭＬＣＣの電気的性質及び厚さに関して変動が少ない、既に論じたサイズの特徴を有する、本明細書に記載される微粒子形態の組成物は有利である。したがって、粒径の特徴のこの制御により、仕様から逸脱しているＭＬＣＣがもたらされることが少なくなりえて、したがって、製造バッチにおける欠陥割合が低減され、生産性が向上する。
【００５４】
当業者は、粒子が、粒子間の接触点における材料融合及び圧縮に起因していくらか変形するため、金属ベースの粒子が焼結後に球形状を保持していない（図９Ｂに示す）ことを容易に理解するであろう。それにもかかわらず、焼結後、粒子は、多少は分離している粒子として依然として認識でき、典型的には、横断面に対して平行方向に配置された粒子数を依然として評価できる。
【００５５】
組成物の製造方法
広範な非限定的な態様では、前駆体材料を気化させて蒸気形態の前駆体を含有する気体を得る方法を使用して、本明細書に記載される微粒子形態の組成物を製造することができる。本発明者らは、固体の前駆体が製造方法後に残留しないことを確実にするために、前駆体材料の気化区域における滞留時間を制御して前駆体を十分に気化させることを可能にする方法を開発した。固体の前駆体の残留は、微粒子形態の組成物内に入り込み、その結果としてそのＰＳＤをより粗大なサイズに偏らせるであろうマイクロメートルサイズの粒子を固体の前駆体が含む場合に特に、望ましくない可能性がある。
【００５６】
本発明者らはまた、既に論じた所望の粒径の特徴を有する、本明細書に記載される微粒子形態の組成物を得るために、蒸気形態の前駆体を含有する気体の冷却速度を制御する手段も開発した。
【００５７】
図１は、本開示の実施形態に従う、本明細書に記載される微粒子形態の組成物を製造する方法２０を例示する。方法２０は、前駆体材料（例えば、金属及びドープ剤）を気化させ、蒸気形態の前駆体材料を含有する気体を得る工程２２を含む。例えば、工程２２は、誘導結合型プラズマトーチ（ＩＣＰトーチ）（例えば、ＴＥＫＮＡ社のＰＬ−５０、ＰＮ−５０、ＰＬ−３５、ＰＮ−３５、ＰＬ−７０、ＰＮ−７０、ＰＮ−１００）又は直流（ＤＣ）プラズマトーチ（例えば、Ｐｒａｘａｉｒ社、Ｏｅｒｌｉｋｏｎ−Ｍｅｔｃｏ社、Ｐｙｒｏｇｅｎｅｓｉｓ社又はＮｏｒｔｈｗｅｓｔ  Ｍｅｔｔｅｃｈ社により市販されているもの）を使用して実行されうる。
【００５８】
有利には、方法２０は、トーチのプラズマ反応区域内での前駆体材料の滞留時間を最適化し、前駆体材料の十分な気化を起こし、蒸気形態の前駆体材料を含有する気体中で運ばれる固体の前駆体材料を確実になくすように設計されている。例えば、方法２０がＩＣＰトーチ中で実行される時、蒸気形態の前駆体材料を含有する気体中で運ばれる固体の前駆体材料は、所望のＰＳＤを妨害し、粗大な粒径を有する粒子をもたらしうる。
【００５９】
一部の実施形態では、トーチのプラズマ反応区域での前駆体材料の滞留時間は、プラズマ反応区域内への前駆体材料供給速度を制御することにより制御及び最適化されうる。一部の実施形態では、前駆体材料供給速度は、回転分配式装置である場合のモータＲＰＭ、振動モータ装置である場合の振動パラメータ等の、供給装置に関する操作パラメータの制御を通して制御されうる。例えば、本発明者らは、時間的に一貫した（時間が１％より多く変動しない）、１／４インチの供給チューブによる粒子形態の前駆体材料の１０〜３５ｇ／分の範囲の供給速度が、ＩＣＰトーチを用いて最良の結果をもたらすことを発見した。
【００６０】
本発明者らはまた、キャリアガスを使用して前駆体材料を供給口からプラズマ反応区域内へ多少高速で輸送することが、輸送回路内での沈降を防止し、したがってシステムの詰まりを防止するのに有用でありうるが、キャリアガス流速が高速過ぎると、粒子速度もまた高速になり過ぎて、したがって、前駆体材料のプラズマ反応区域内での滞留時間が低減されることも発見した。例えば、本発明者らは、１／４インチ内径の供給チューブにおいて、１０Ｌ／分以下の一貫した（すなわち、時間が１％より多く変動しない）流速のキャリアガスの流速を発見した。キャリアガス流速は、手動で制御するか又はコンピュータ化システムを使用することができる。
【００６１】
一部の実施形態では、添加ガス（例えば、酸素）を、金属ベースの粒子中の０．１ｗｔ．％〜５ｗｔ．％の酸素含有量を得るために、制御された様式で方法に組み込むことができる。例えば、添加ガス（例えば、酸素）は、粒子の表面に、１５ｎｍ未満、例えば１０ｎｍ未満、５ｎｍ未満、例えば２〜４ｎｍの厚さを有する酸化物層を形成させることができる。添加ガス（例えば、酸素）は、そのような酸素含有量及び／又は酸化的層を得るために、一貫した（すなわち、時間が１％より多く変動しない）流速を有しうる。例えば、添加ガス流速は、０．５〜１．５Ｌ／分の範囲でありうる。
【００６２】
工程２２で使用される前駆体材料を得るいくつかの手段がある。一実施形態を、図２を参照してここで説明する。
【００６３】
図２は、霧化プロセス１０を概説しており、本開示の実施形態に従って、ドープ剤がドープされた金属ベースの前駆体粒子を得るために使用することができる。ガス霧化、ＤＣプラズマ霧化、誘導結合型プラズマ霧化等の霧化プロセスが当技術分野で公知であり、したがって、霧化プロセス１０を実行するために使用されるシステムの詳細は、本明細書で詳細には記載しない。
【００６４】
霧化プロセス１０は、溶融金属中にドープ剤を溶解させ、溶融金属／ドープ剤の混合物を得る工程１２を含む。これまでに論じてきたように、ドープ剤は、単一のドープ剤又はドープ剤のブレンドであってよい。任意選択で、プロセス１０は、溶融金属／ドープ剤の混合物中に存在するドープ剤の濃度を評価し、必要ならば、例えば、混合物を得るために使用される高融解温度により引き起こされる揮発による、ドープ剤の何らかの損失を補償するためにドープ剤の濃度を調節する工程（図示せず）を含んでよい。該混合物中のドープ剤濃度は、例えば、０．０１〜０．５ｗｔ．％のドープ剤がドープされた金属ベースの前駆体粒子を得るために制御される。
【００６５】
溶融金属／ドープ剤の混合物は、次に工程１４で霧化されて、ドープ剤がドープされた金属ベースの前駆体粒子を形成する。典型的には、工程１４で得られた前駆体粒子は、マイクロメートルサイズを含むＰＳＤを有する。典型的には、霧化プロセス１０で得られた金属ベースの前駆体粒子は、実質的に球状である。言い換えれば、これらの粒子は、十分に小さくて、完全な球形を測定できるほど損なわない、完全な球形からの逸脱度を有する。許容できる逸脱の正確な程度は、場合によっては固有の状況に依存しうる。
【００６６】
プロセス１０は、次にふるい分け（例えば、ふるい膜、又はメッシュ若しくは布を使用）又はガス分級の工程１６を含み、目的の粒径分布を保持しうる。場合によっては、不活性ガス分級システムを使用して、所望の粒径分布を得ることができる。一部の実施形態では、ドープ剤がドープされた金属ベースの前駆体粒子は、１μｍ〜２００μｍの粒径分布（ＰＳＤ）、又はそのような範囲内の任意のＰＳＤを有する。一部の実施形態では、ドープ剤がドープされた金属ベースの前駆体粒子は、１μｍ〜２５μｍ、又は１μｍ〜１５μｍ、又は１μｍ〜１０μｍ、又は５μｍ〜２５μｍ、又は５μｍ〜１５μｍ、又は５μｍ〜１０μｍ等の範囲の平均メジアン（Ｄ５０）径を有する。一部の実施形態では、ドープ剤がドープされた金属ベースの前駆体粒子は、５０μｍ未満、又は４５μｍ未満、又は４０μｍ未満、又は３５μｍ未満、又は３０μｍ未満、又は２５μｍ未満等のＤ９０粒径分布を有する。一部の実施形態では、ドープ剤がドープされた金属ベースの前駆体粒子は、ブルナウアー−エメット−テラー吸着法（ＢＥＴ）により測定された、少なくとも０．１５ｍ２／ｇ、又は少なくとも０．２０ｍ２／ｇ、又は少なくとも０．２５ｍ２／ｇ等である比表面積（ＳＳＡ）を有する。ふるい分け（例えば、ふるい膜、又はメッシュ若しくは布を使用）又はガス分級の技術は当技術分野で周知であり、したがって、本明細書において更には記載されない。
【００６７】
一部の特定の実施形態では、プロセス１０は、金属ベースの前駆体粒子の高含有量の炭素での汚染を最小化するために、高熱区域でグラファイト含有要素を利用しないシステム中で実行される。例えば、霧化プロセス１０で生成された金属ベースの前駆体粒子は、１２００ｐｐｍ未満、又は１０００ｐｐｍ未満、又は９００ｐｐｍ未満、又は８００ｐｐｍ未満、又は７００ｐｐｍ未満、又は６００ｐｐｍ未満、又は５００ｐｐｍ未満、又は４００ｐｐｍ未満、又は３００ｐｐｍ未満、又は２００ｐｐｍ未満の炭素含有量を含む。そのようなプロセスを実行する好適な霧化システムの例は、例えば、米国特許第９，７１８，１３１号；同第５，７０７，４１９号；国際公開第２０１１／０５４１１３号パンフレット、同第２０１７／０１１９００号、同第２０１７／０７０７７９号；同第２０１７／１７７３１５号；及び同第２０１６／１９１８５４号のいずれかに記載されており、これらは全てあらゆる目的のために参照により本明細書に組み込まれる。
【００６８】
一部の実施形態では、霧化プロセス１０で生成された金属ベースの前駆体粒子は、０．１ｗｔ．％〜５ｗｔ．％、例えば３．５ｗｔ．％以下、２．０ｗｔ．％  以下、１．５ｗｔ．％以下、０．６ｗｔ．％以下等の酸素含有量を含む。
【００６９】
一部の実施形態では、霧化プロセス１０で生成された金属ベースの前駆体粒子は、実質的に純粋である。言い換えれば、金属ベースの前駆体粒子は、有意な望ましくない成分レベルをそれほど含まず、例えば、望ましくない成分は０．５ｗｔ．％未満、１ｗｔ．％未満、２ｗｔ．％未満、３ｗｔ．％未満、４ｗｔ．％未満、５ｗｔ．％未満、６ｗｔ．％未満、７ｗｔ．％未満、８ｗｔ．％未満、９ｗｔ．％未満又は１０ｗｔ．％未満である。
【００７０】
当業者が容易に理解するように、プロセス１０は、有利には、ドープ剤用の担体として使用される金属ベースの粒子を生成する。
【００７１】
図１に戻って、微粒子形態の組成物を製造する方法２０は、金属及びドープ剤を再結合させて、微粒子形態の組成物を得るために、蒸気形態の前駆体材料を含有する気体を冷却する工程２４を含む。例えば、いくつかの例では、例えば本開示の金属ベースの粒子を得るように冷却速度が制御されうる。場合によっては、冷却速度は、気体温度が約３５０℃未満まで低下するように制御されうる。場合によっては、気化された金属及びドープ剤は、所望の粒径分布を得るために、一貫した（すなわち、時間が１％より多く変動しない）流速を有するクエンチガスを使用して、制御された様式で冷却される。例えば、クエンチガスは、所望の粒径分布を得るために、１０００〜８０００Ｌ／分の範囲の一貫した流速で方法に組み込むことができる。
【００７２】
方法２０はまた、図１０に例示される粒子２４８等の２０ｎｍ未満のサイズを有する粒子を廃棄するための分級工程（図示せず）も含んでよい。いかなる理論にも束縛されないが、粒子２４８の存在は、ＭＬＣＣを製造する時に典型的には電極材料のスラリー／ペーストに添加される、典型的にはこれも２０ｎｍ未満のサイズを有するＢａＴｉＯ３等の添加剤が、粒子２４８の存在によって妨害されうるという点で問題となりうる。言い換えれば、ＭＬＣＣを製造する時に、粒子２４０間の空隙を添加剤で充満させることが望ましく、したがって、これらの添加剤がこれらの空隙を占有することを妨害する、同様のサイズの他の粒子の含有量を可能な限り低減することが望ましい。代替的に又は付加的に、やはりいかなる理論にも束縛されないが、組成物２３０中の２０ｎｍ未満のサイズを有する粒子２４８の存在は、図１２に示されるように、これらは他の要素と化学的に反応して、内部電極２７６内に望ましくない化合物２９０の存在を引き起こし、及び／又は図１１に示されるように、隣接する粒子２４０と融合し（例えば金属ベースの粒子２４０間の融合領域辺り）、焼結後に、それによって内部電極２７６の微細構造を変化させ、内部電極２７６の電気的性質を損ない、及び／又は内部電極２７６の質を低下させるという点で、焼結工程中に有害でありうる。
【００７３】
したがって、方法２０は、不良の可能性が低減されたＭＬＣＣの調製において明らかな利点をもたらす。これまで論じてきたように、方法２０は、炭素等の不純物含有量を低減し（１０００ｐｐｍ未満等のレベルまで）、この不純物は組成物２３０中に十分に高いレベル（１４００ｐｐｍ超）で存在する時に、図１３Ａに例示され及び図１３Ｂに示されるように、ＭＬＣＣの不良を増加させる亀裂２９０の存在を誘起しうる。
【００７４】
定義
別段に定義されない限り、本明細書で使用される全ての技術用語及び科学用語は、本発明が関連する技術分野の当業者により一般に理解される意味と同一の意味を有する。本明細書で使用される場合、別段に明記されないか又は文脈上他に要求されない限り、以下のそれぞれの用語は、以下に明示される定義を有するものとする。
【００７５】
本明細書で使用される場合、用語「ドーパント」及び表現「ドープ剤」は互換的に使用され、物質内に挿入され（非常に低濃度で）、該物質の熱力学的性質及び／又は電気的性質及び／又は光学的性質を変更する微量不純物要素を指す。
【００７６】
本明細書で使用される場合、用語「合金」は、金属の混合物又は金属及び別の要素の混合物を指す。合金は、金属結合特性により定義される。合金は、金属元素の固溶体（単一相）又は金属相の混合物（２つ以上の溶液）であってよい。金属間化合物は、定義された化学量論及び結晶構造を有する合金である。
【００７７】
本明細書で使用される場合、用語「プラズマ」は、イオン化された気体状物質が、遠距離に達する電場及び磁場により物質の挙動が支配される点まで高度に導電性になる物質の状態を指す。プラズマは、典型的には、中性ガスを加熱することによるか又は中性ガスを強い電磁場にさらすことにより、人工的に生成される。
【００７８】
表現「プラズマトーチ」、「プラズマアーク」、「プラズマガン」及び「プラズマカッター」は、本明細書で互換的に使用され、直流プラズマを生成する装置を指す。
【００７９】
本明細書で使用される場合、略語「μｍ」はマイクロメートルを表し、略語「ｎｍ」はナノメートルを表す。
【００８０】
本明細書で使用される場合、表現「粒径分布」又は「ＰＳＤ」は、サイズに応じて存在する粒子の相対量を定義する。本開示でＰＳＤが決定される手段は、レーザー回折分光法及び／又は電界放出型走査電子顕微鏡（ＦＥＧ−ＳＥＭ）のいずれかを用いて、粉末は異なるサイズのふるいで分離される。例えば、Ｄ９０＝１５０ｎｍは、９０％の粒子が１５０ｎｍより小さいサイズを有することを表す。
【実施例】
【００８１】
以下の実施例は、本開示の様々な実施形態の実施を例示するために示す。これらは本開示の全範囲を制限するか又は画定することを意図するものではない。本開示は、本明細書に記載され及び例示された特定の実施形態に限定されず、添付の実施形態で定義された本開示の範囲内に入る全ての変更形態及び変形形態を含むことを理解されたい。
【００８２】
（実施例１）
本実施例では、硫黄がドープされたニッケルベースの前駆体粒子を含む組成物を、本開示の実施形態に従って調製した。
【００８３】
簡潔に言えば、ニッケル源及び硫黄源を窯炉内に置き、硫黄の融解温度（１１５〜４４０℃）まで加熱した。液体硫黄とニッケルとを反応させてＮｉＳ又はＮｉ３Ｓ２を形成するのに十分な時間、この温度を保持した。反応が完了したと考えられる時、すなわち、全ての硫黄がＮｉＳの形態に変換された時、温度をニッケルの融解温度（１４００〜１５００℃）まで上昇させて、融解混合物を得た。次に、この融解混合物をガス霧化し、０．０１〜０．５ｗｔ．％の硫黄含有量がドープされたニッケルベースの前駆体粒子を含む組成物を得た。このプロセスを３回繰り返し、結果をＴａｂｌｅ  １（表１）に再現し、プロセス番号３で得られた組成物をふるい分けして、微細及び粗大粒子の副画分とした。
【００８４】
全ての組成物を、ＬＥＣＯ分析により分析してＯ、Ｃ、Ｎ及びＨの含有量を決定して、レーザー回折分光法により粒径分布の特徴を決定した。
【００８５】
【表１】
2021512491.tif 000003
【００８６】
（実施例２）
本実施例では、硫黄がドープされたニッケルベースの粒子を含む組成物を、本開示の実施形態に従って調製した。
【００８７】
簡潔に言えば、０．０１〜０．５ｗｔ．％の硫黄がドープされたニッケルベースの前駆体粒子を含み、１０μｍ〜１００μｍの粒径分布を有する組成物を、ＩＣＰトーチ（ＰＮ５０、Ｔｅｋｎａ  Ｐｌａｓｍａ  Ｓｙｓｔｅｍｓ社）中で、６０〜８０ｋＷの範囲の電力で、還元プラズマ条件下（アルゴン／水素）で気化させた。０．０１〜０．５ｗｔ．％の硫黄がドープされた、得られたニッケルベースの粒子の試料から走査電子顕微鏡（ＳＥＭ）画像を得て、図４に示す。これらの粒子の物理的性質をＴａｂｌｅ  ２（表２）に示す：
【００８８】
【表２】
2021512491.tif 000004
【００８９】
（実施例３）
本実施例では、実施例２のプロセスを、７．５Ｌ／分のアルゴンキャリアガス流速及び１．０Ｌ／分の添加ガス（酸素）流速及び８０００Ｌ／分のクエンチガスを用いて繰り返した。ＳＥＭ画像を図５Ａ〜図５Ｃに示す。分級前の組成物の粒径分布（ＰＳＤ）をＴａｂｌｅ  ３（表３）に再現し、分級後、８０ｎｍのＤ５０を得た組成物のＰＳＤをＴａｂｌｅ  ４（表４）に再現する：
【００９０】
【表３】
2021512491.tif 000005
【００９１】
【表４】
2021512491.tif 000006
【００９２】
（実施例４）
本実施例では、実施例２のプロセスを、７．５Ｌ／分のアルゴンキャリアガス流速及び０．６Ｌ／分の添加ガス（酸素）流速及び８０００Ｌ／分のクエンチガスを用いて繰り返した。分級前の組成物の粒径分布（ＰＳＤ）をＴａｂｌｅ  ５（表５）に再現する：
【００９３】
【表５】
2021512491.tif 000007
【００９４】
（実施例５）
本実施例では、実施例２のプロセスを、５Ｌ／分のアルゴンキャリアガス流速及び１．０Ｌ／分の添加ガス（酸素）流速及び１２００Ｌ／分のクエンチガスを用いて繰り返した。分級前の組成物の粒径分布（ＰＳＤ）をＴａｂｌｅ  ６（表６）に再現する：
【００９５】
【表６】
2021512491.tif 000008
【００９６】
（実施例６）
本実施例では、実施例２のプロセスを、５Ｌ／分のアルゴンキャリアガス流速及び１．０Ｌ／分の添加ガス（酸素）流速及び１２００Ｌ／分のクエンチガスを用いて繰り返した。分級前の組成物の粒径分布（ＰＳＤ）をＴａｂｌｅ  ６（表７）に再現する：
【００９７】
【表７】
2021512491.tif 000009
【００９８】
（実施例７）
本実施例では、実施例２のプロセスを、５Ｌ／分のアルゴンキャリアガス流速及び１．０Ｌ／分の添加ガス（酸素）流速及び１２００Ｌ／分のクエンチガスを用いて繰り返した。分級前の組成物の粒径分布（ＰＳＤ）をＴａｂｌｅ  ７（表８）に再現する：
【００９９】
【表８】
2021512491.tif 000010
【０１００】
（比較例１）
本実施例では、ＤＣ−プラズマにより生成され且つ硫黄がドープされた８０ｎｍのニッケルベースの粒子を含む組成物として市販されている市販の製品を分析し、粒径分布の特徴に加えて分子含有量を決定した（ＦＥＧ  ＳＥＭ、７画像をグリッド付き画像分析により分析し、合計２７７５粒子を分析した）。結果をＴａｂｌｅ  ５及びＴａｂｌｅ  ６（表９及び表１０）に報告する：
【０１０１】
【表９】
2021512491.tif 000011
【０１０２】
【表１０】
2021512491.tif 000012
【０１０３】
（実施例８）
本実施例では、実施例３で得られた、硫黄がドープされたニッケルベースの粒子（試料２）の焼結挙動を、ドープ剤を用いないニッケルベースの粒子（試料１及び試料３）の焼結挙動と比較した。結果をＴａｂｌｅ  ７（表１１）並びに図１５に示す。
【０１０４】
【表１１】
2021512491.tif 000013
【０１０５】
これらの結果は、焼結挙動が硫黄ドープ剤の存在で変化するため、組成物中で、分離した硫黄粒子及び分離したニッケル粒子を伴う組成を有するのではなく、硫黄がニッケルベースの粒子内に効果的に組み込まれていることを示している。
【０１０６】
本開示は、本明細書に記載され及び例示された特定の実施形態に限定されず、添付の特許請求の範囲で定義された主題の範囲内に入る全ての変更形態及び変形形態を含むことを理解されたい。
【０１０７】
本明細書に引用される全ての参考文献、及びそれらの参考文献は、付加的又は代替的な詳細、特徴、及び／又は技術的背景の教示に適切な場合、その全体が参照により本明細書に組み込まれる。
【０１０８】
本開示は、特定の実施形態に関連して特に示され及び記載されてきたが、上述したもの並びに他の特徴及び機能の変形、又はその代替が、望ましくは多くの他の異なるシステム又は適用内に組み合わせられてよいことが理解されよう。また、現在は予測されないか又は予期されない様々なそれらの代替、変更、変形又は改善は、後に当業者により行われてよく、それらはまた本明細書に記載される実施形態により包含されることが意図される。
【０１０９】
実施形態の他の例は、本記載の教示を考慮すると読者には明らかとなるため、本明細書において更には記載されない。
【０１１０】
標題又は副標題は、読者の便宜上、本開示全体で使用されうるが、これらは本発明の範囲を決して制限することはないことに留意されたい。その上、特定の理論が本明細書に提示され及び開示されうる；しかしながら、本発明が、いずれの特定の理論又は作用のスキームにかかわらず本開示に従って実行される限り、それらの理論は、正しくても又は誤っていても、本発明の範囲を決して制限することはない。
【０１１１】
本明細書全体を通して、ある用語の前に使用される用語「ａ」は、該用語が言及する１つ又は複数のものを含有する実施形態を包含することが当業者には理解されよう。本明細書全体を通して、用語「含んでいる（ｃｏｍｐｒｉｓｉｎｇ）」は、「含んでいる（ｉｎｃｌｕｄｉｎｇ）」、「含有する（ｃｏｎｔａｉｎｉｎｇ）」、又は「特徴とする（ｃｈａｒａｃｔｅｒｉｚｅｄ  ｂｙ）」と同義であり、包括的又は非制限的であり、追加的な、記載されていない要素又は方法工程を除外しないことが当業者には理解されよう。
【０１１２】
別段に定義されない限り、本明細書で使用される全ての技術用語及び科学用語は、本発明が関連する技術分野の当業者により一般に理解される意味と同一の意味を有する。矛盾がある場合は、定義も含めて、本明細書が優先されるものとする。
【０１１３】
本開示で使用される場合、用語「およそ（ａｒｏｕｎｄ）」、「約（ａｂｏｕｔ）」又は「ほぼ（ａｐｐｒｏｘｉｍａｔｅｌｙ）」は、当技術分野で一般に認められる誤差範囲内であることを一般に意味するものとする。したがって、本明細書で示される数量は一般に、「およそ」、「約」、又は「ほぼ」という用語が明示的に記述されてないとしても推測できるような許容誤差を含む。
【０１１４】
本開示の様々な実施形態を記載及び例示したが、本記載を考慮して、多数の変更及び変形を行いうることが当業者には明らかであろう。本発明の範囲は、添付の特許請求の範囲においてより特定して定義される。
【符号の説明】
【０１１５】
２３０  組成物
２４０  金属ベースの粒子
２４８  粒子
２７０  ＭＬＣＣ
２７４  誘電体層
２７６  内部電極、内部電極層
２８４  セラミック材料
２９０  軸、亀裂
【図１】
2021512491.tif 000014
【図２】
2021512491.tif 000015
【図３】
2021512491.tif 000016
【図４】
2021512491.tif 000017
【図５Ａ】
2021512491.tif 000018
【図５Ｂ】
2021512491.tif 000019
【図５Ｃ】
2021512491.tif 000020
【図６】
2021512491.tif 000021
【図７】
2021512491.tif 000022
【図８】
2021512491.tif 000023
【図９Ａ】
2021512491.tif 000024
【図９Ｂ】
2021512491.tif 000025
【図１０】
2021512491.tif 000026
【図１１】
2021512491.tif 000027
【図１２】
2021512491.tif 000028
【図１３Ａ】
2021512491.tif 000029
【図１３Ｂ】
2021512491.tif 000030
【図１４】
2021512491.tif 000031
【図１５】
2021512491.tif 000032
【図１６Ａ】
2021512491.tif 000033
【図１６Ｂ】
2021512491.tif 000034
【図１７】
2021512491.tif 000035
【国際調査報告】
2021512491.tif 000036
2021512491.tif 000037